본 발명 에서 , 산소 공급원 에 노출 된 제 1 전극 과 접촉 된 , ( La , Mn ) Sr - 티타 네이트 기재 페로 브 스카이 트 의 제 1 층 은 상대 적 으로 높 은 소결 성 ( 예 를 들 어 , 약 1 , 500 oC 보다 낮 은 온도 에서 95 % 초과 의 이론 밀도 에 이르 는 소결 성 ) , 산화 분위기 내 에서 의 안정 성 및 / 또는 전기 전도 성 을 제공 할 수 있 다 . 연료 공급원 에 노출 된 제 2 전극 과 접촉 된 , ( Nb , Y ) Sr - 티타 네이트 기재 페로 브 스카이 트 및 / 또는 ( La ) Sr - 티타 네이트 기재 페로 브 스카이 트 의 제 2 층 은 높 은 전기 전도 성 및 환원 분위기 내 에서 의 안정 성 을 제공 할 수 있 다 . ( La , Mn ) Sr - 티타 네이트 기재 페로 브 스카이 트 와 ( Nb , Y ) Sr - 티타 네이트 기재 페로 브 스카이 트 물질 은 열 팽창 계수 가 서로 유사 하 다 . 예 를 들 어 , La 0 . 4 Sr 0 . 6 Ti 0 . 4 Mn 0 . 6 O 3 은 공기 중 에서 30 ℃ 내지 1 , 000 ℃ 에서 평균 열 팽창 계수 가 11 . 9 x 10 - 6 K - 1 이 고 , Sr 0 . 86 Y 0 . 08 TiO 3 은 공기 중 에서 25 ℃ 내지 1 , 000 ℃ 에서 평균 열 팽창 계수 가 11 ~ 12 x 10 - 6 K - 1 이 다 . 따라서 , ( La , Mn ) Sr - 티타 네이트 기재 페로 브 스카이 트 의 제 1 층 및 ( Nb , Y ) Sr - 티타 네이트 기재 페로 브 스카이 트 의 제 2 층 둘 모두 는 동시 에 공 - 소결 될 ( co - sintered ) 수 있 어 공정 단계 를 최소 화 할 수 있 다 .